(57)【特許請求の範囲】
【請求項１】
ケイ酸ナトリウム水溶液を含まず、無機粉体、水酸化ナトリウム、水及び骨材を含む原料を練り混ぜて混練物を得る工程と、
前記混練物に対して前養生を行った後に蒸気養生を行う工程とを含み、
前記無機粉体はフライアッシュ、高炉スラグ微粉末及びシリカフュームを含み、
前記前養生は１０℃〜５０℃の温度でかつ前記蒸気養生よりも低温で６時間以上かけて実施される
ことを特徴とするジオポリマー硬化体の製造方法。
【請求項２】
前記前養生は常温養生である、請求項１に記載のジオポリマー硬化体の製造方法。
【請求項３】
前記フライアッシュはフライアッシュ原粉である、請求項１または２記載のジオポリマー硬化体の製造方法。
【発明の詳細な説明】
【技術分野】
【０００１】
本発明は、ジオポリマー硬化体の製造方法に関する。
【背景技術】
【０００２】
ジオポリマー硬化体とは、セメントを用いることなく、シリカ及びアルミニウムを含む無機粉体とアルカリ水溶液を反応させて製造される硬化体の総称である。
【０００３】
例えば、特許文献１では、無機粉体としてフライアッシュを用い、アルカリ水溶液としてケイ酸ナトリウム水溶液を用い、これらを練り混ぜた後、常温養生又は蒸気養生を施すことによりジオポリマー硬化体を製造する方法が提案されている。しかし、アルカリ水溶液としてケイ酸ナトリウム水溶液を用いると、原料の練り混ぜを開始してから凝結するまでの時間が非常に短く、練り混ぜ中に凝結してしまうことがある。したがって、可使時間の確保が困難であるという問題がある。
【０００４】
特許文献２には、この問題の解決策が提案されている。具体的には、アルカリ水溶液として水酸化ナトリウム水溶液のみを用い、無機粉体としてフライアッシュ及び高炉スラグ微粉末を用い、これらを撹拌した後にシリカフュームを徐々に溶かす処理を行うことによって、凝結時間を稼ぎ、可使時間を確保するようにしている。
【先行技術文献】
【特許文献】
【０００５】
【特許文献１】特開平８−３０１６３９号公報
【特許文献２】特開２０１４−２３７５６１号公報
【発明の概要】
【発明が解決しようとする課題】
【０００６】
しかしながら、特許文献２において提案されているジオポリマー硬化体の製造方法においては、十分な圧縮強度を有するジオポリマー硬化体を製造するために、原料の練り上がり温度を３５℃程度にコントロールしなければならず（特許文献２の段落００１７を参照）、原料の事前加温や練り混ぜ中の加温が必要となる。さらには、シリカフュームを添加するタイミングや添加速度をコントロールする必要もある。したがって、特許文献２において提案されているジオポリマー硬化体の製造方法は、簡便性及び汎用性に欠けるという問題がある。
【０００７】
そこで、本発明は、原料の事前加温や練り混ぜ中の加温、さらには原料の添加タイミングや添加速度のコントロールを必要とすることなく、高強度のジオポリマー硬化体を製造することが可能な、簡便性及び汎用性の高いジオポリマー硬化体の製造方法を提供することを目的とする。
【課題を解決するための手段】
【０００８】
本発明のジオポリマー硬化体の製造方法は、ケイ酸ナトリウム水溶液を含まず、無機粉体、水酸化ナトリウム、水及び骨材を含む原料を練り混ぜて混練物を得る工程と、混練物に対して前養生を行った後に蒸気養生を行う工程とを含み、無機粉体はフライアッシュ、高炉スラグ微粉末及びシリカフュームを含み、前養生は１０℃〜５０℃の温度でかつ前記蒸気養生よりも低温で６時間以上かけて実施されることを特徴としている。
【０００９】
ここで、本発明のジオポリマー硬化体の製造方法において、前養生は常温養生であることが好ましい。
【００１１】
さらに、本発明のジオポリマー硬化体の製造方法において、フライアッシュはフライアッシュ原粉であることが好ましい。
【発明の効果】
【００１２】
本発明のジオポリマー硬化体の製造方法によれば、原料の事前加温や練り混ぜ中の加温、さらには原料の添加タイミングや添加速度のコントロールを必要とすることなく、高い簡便性及び汎用性をもって、高強度のジオポリマー硬化体を製造することが可能となる。
【図面の簡単な説明】
【００１３】
【図１】本発明のジオポリマー硬化体の製造方法の実施形態の一例を示す工程フロー図である。
【図２】実施例１で製造した各種硬化体の圧縮強度を、無機粉体の配合条件及び前養生の有無により区別して示した比較図である。
【図３】実施例１で製造した各種硬化体の曲げ強度を、無機粉体の配合条件及び前養生の有無により区別して示した比較図である。
【図４】実施例１で製造したフライアッシュ原粉単味配合条件（Ｆ）の硬化体について、フライアッシュ原粉に代えてＪＩＳ−Ｉ種品のフライアッシュを用いて製造した硬化体の圧縮強度を、前養生の有無により区別して示した比較図である。
【図５】実施例１で製造した各種硬化体の圧縮強度と全空隙率の関係を示す図である。
【図６】実施例１で製造したフライアッシュ原粉と高炉スラグ微粉末とシリカフュームを配合した条件（ＦＢＳ）の硬化体について、前養生条件を変化させた場合の圧縮強度と前養生時間の関係を、前養生温度毎に示した図である。
【図７】実施例１で製造したフライアッシュ原粉と高炉スラグ微粉末とシリカフュームを配合した条件（ＦＢＳ）の硬化体について、前養生条件を変化させた場合の全空隙率と前養生時間の関係を、前養生温度毎に示した図である。
【図８】実施例１で製造したフライアッシュ原粉と高炉スラグ微粉末とシリカフュームを配合した条件（ＦＢＳ）の硬化体について、前養生条件を変化させた場合の圧縮強度と全空隙率の関係を示した図である。
【図９】実施例１で製造した各種硬化体の空隙直径に対する積算空隙量を、無機粉体の配合条件及び前養生の有無により区別して示した図である。
【図１０】図９における積算空隙量をＬＯＧ微分空隙量に変換した図である。
【図１１】実施例１で製造したフライアッシュ原粉と高炉スラグ微粉末とシリカフュームを配合した条件（ＦＢＳ）の硬化体について、前養生条件を変化させた場合の空隙直径に対する積算空隙量を、前養生温度毎に示した図である。
【図１２】図１１における積算空隙量をＬＯＧ微分空隙量に変換した図である。
【図１３】実施例１で製造した各種硬化体について、長さ変化率の経時変化を検討した結果を示す図である。
【図１４】実施例１で製造した各種硬化体について、質量変化率の経時変化を検討した結果を示す図である。
【図１５】実施例１で製造したフライアッシュ原粉と高炉スラグ微粉末とシリカフュームを配合した条件（ＦＢＳ）の硬化体について、前養生の有無による耐硫酸性の変化を検討した結果を示す図である。
【図１６】実施例１で製造したフライアッシュ原粉と高炉スラグ微粉末とシリカフュームを配合した条件（ＦＢＳ）の硬化体について、前養生の有無による陽イオン交換容量の変化を検討した結果を示す図である。
【図１７】高炉スラグ微粉末の置換率と硬化体の圧縮強度の関係について検討した結果を示す図である。
【図１８】高炉スラグ微粉末の置換率と硬化体の曲げ強度の関係について検討した結果を示す図である。
【図１９】高炉スラグ微粉末の置換率と前養生の有無による硬化体の圧縮強度比及び曲げ強度比の関係について検討した結果を示す図である。
【図２０】実施例３で製造した各種硬化体の圧縮強度を、フライアッシュの種類と前養生の有無により区別して示した比較図である。
【図２１】実施例３で製造した各種硬化体の曲げ強度を、フライアッシュの種類と前養生の有無により区別して示した比較図である。
【発明を実施するための形態】
【００１４】
以下、本発明を実施するための形態について、図面に基づいて詳細に説明する。
【００１５】
図１に、本発明のジオポリマー硬化体の製造方法の実施形態の一例を示す。
【００１６】
本実施形態におけるジオポリマー硬化体の製造方法は、大まかには、練り混ぜ工程（Ｓ１）、前養生工程（Ｓ２）、及び蒸気養生工程（Ｓ３）により構成される。
【００１７】
練り混ぜ工程（Ｓ１）では、原料として、無機粉体、水酸化ナトリウム、水及び骨材を練り混ぜて混練物を得る。
【００１８】
無機粉体としては、フライアッシュ及び高炉スラグ微粉末が用いられる。
【００１９】
無機粉体としてフライアッシュと高炉スラグ微粉末を用いてジオポリマー硬化体を製造することによって、フライアッシュ単味でジオポリマー硬化体を製造する場合よりもジオポリマー硬化体の強度（圧縮強度及び曲げ強度）を増進させることができる。また、無機粉体としてフライアッシュと高炉スラグ微粉末を用い、蒸気養生前に前養生を施してジオポリマー硬化体を製造することによって、蒸気養生のみを行う場合よりもジオポリマー硬化体の強度（圧縮強度及び曲げ強度）を増進させることができる。本発明では、高炉スラグを配合することによる強度増進効果と前養生を施すことによる強度増進効果とが相俟って、極めて高強度なジオポリマーを製造することが可能となる。
【００２０】
フライアッシュとしては、ＪＩＳ  Ａ  ６２０１に規定されているコンクリート用フライアッシュＩ種〜ＩＶ種品を用いることができるのは勿論のこと、フライアッシュ原粉（即ち、非ＪＩＳ品）を用いることもできる。あるいはこれらのうちの２種以上を組み合わせて用いることもできる。フライアッシュ原粉は、石炭火力発電所から発生したフライアッシュに対して分級処理等が一切施されていないことから、構成粒子の粒度分布が広く、粗い粒をも含んでいる。このため、ＪＩＳ−Ｉ種〜ＩＶ種品と比較して反応性が劣る傾向にあり、現在その多くはセメント原料としての利用にとどまっている。セメント原料として利用されないものの大半は埋立処分されている。ここで、フライアッシュ発生量のうち、ＪＩＳ品は約２％程度に過ぎず、残りの約９８％は非ＪＩＳ品である。非ＪＩＳ品であるフライアッシュ原粉の発生量は将来的にさらなる増大が見込まれるものの、セメント原料としての利用量は頭打ちになることが予想される。したがって、非ＪＩＳ品であるフライアッシュ原粉の新たな有効利用方法の確立が急務である。本発明では、ジオポリマー硬化体の製造用の原料として、非ＪＩＳ品であるフライアッシュ原粉を利用することが可能であることから、非ＪＩＳ品であるフライアッシュ原粉を用いながらも、セメントを使用することなく、環境に優しい建築資材等の製造に資することができる。このような点においても、本発明は極めて優れたものである。
【００２１】
高炉スラグ微粉末についても、ＪＩＳ品及び非ＪＩＳ品のいずれを用いてもよいし、これらを組み合わせて用いてもよいが、高炉スラグ微粉末の非ＪＩＳ品は市場に殆ど流通しておらず、ブレーン値が小さすぎる非ＪＩＳ品については強度増進効果が小さくなることもあることから、入手容易なＪＩＳ品を用いることが好適である。具体的には、ＪＩＳ  Ａ  ６２０６に規定されている高炉スラグ微粉末（ブレーン値３０００ｃｍ２／ｇクラス、４０００ｃｍ２／ｇクラス、６０００ｃｍ２／ｇクラス、８０００ｃｍ２／ｇクラス）を用いることができ、特にブレーン値４０００ｃｍ２／ｇクラス適合品を好適に使用できる。あるいは、これら４種のＪＩＳ品のうちの２種以上を組み合わせて使用することもできる。
【００２２】
フライアッシュと高炉スラグ微粉末の配合割合については、本発明の効果が発揮される範囲であれば特に限定されるものではないが、例えば、フライアッシュと高炉スラグ微粉末の全質量に対する高炉スラグ微粉末の配合量を５〜５０質量％とすればよく、１０〜４０質量％とすることが好適であり、２０〜３０質量％とすることがより好適であり、２５質量％程度とすることがさらに好適である。高炉スラグ微粉末の配合割合が少なすぎると、高炉スラグ微粉末を配合することによる強度増進効果が奏されないことがある。また、前養生を施すことによる曲げ強度の増進効果が奏されにくくなる。逆に、高炉スラグ微粉末の配合割合が多すぎると、原料コストが上昇してしまう。また、前養生を施すことによる圧縮強度の増進効果が奏されにくくなる。
【００２３】
特に、フライアッシュと高炉スラグ微粉末の全質量に対する高炉スラグ微粉末の配合量を１０〜４０質量％、好適には２０〜３０質量％、より好適には２５質量％程度とすることで、前養生を施すことによる圧縮強度及び曲げ強度の増進効果が最大限に発揮される。
【００２４】
ここで、本発明においては、無機粉体として、フライアッシュ及び高炉スラグ微粉末に加えて、さらにシリカフュームを用いることが好ましい。この場合、無機粉体としてフライアッシュと高炉スラグ微粉末を用いてジオポリマー硬化体を製造する場合よりもジオポリマー硬化体の強度（圧縮強度及び曲げ強度）をさらに増進させることができる。また、前養生を施すことによる強度増進効果も、無機粉体としてフライアッシュと高炉スラグ微粉末を用いてジオポリマー硬化体を製造する場合と同様に奏される。したがって、無機粉体としてフライアッシュと高炉スラグ微粉末を用いてジオポリマー硬化体を製造する場合よりもさらに高強度なジオポリマー硬化体を製造することが可能となる。
【００２５】
シリカフュームとしては、ＪＩＳ品及び非ＪＩＳ品のいずれを用いることもできるし、これらを組み合わせて用いることもできる。なお、ＪＩＳ品とは、ＪＩＳ  Ａ  ６２０７に規定されるコンクリート用シリカフュームである。
【００２６】
シリカフュームの配合割合についても、本発明の効果が発揮される範囲であれば特に限定されるものではないが、例えば、フライアッシュと高炉スラグ微粉末とシリカフュームの全質量に対するシリカフュームの配合量を１〜１０質量％とすればよく、３〜７質量％とすることが好適であり、５質量％程度とすることがより好適である。シリカフュームの配合割合が少なすぎると、シリカフュームを配合することによる強度増進効果が奏されないことがある。逆に、シリカフュームの配合割合が多すぎると、原料コストが上昇してしまう。
【００２７】
水酸化ナトリウムは、予め水（練り混ぜ水）に溶解させて水酸化ナトリウム水溶液とした後、練り混ぜ工程に供することが好適である。なお、水としては、例えばイオン交換水等を用いることが好適であるが、蒸留水や水道水を用いてもよい。
【００２８】
なお、無機粉体に対する水の配合割合については、特に限定されるものではなく、ジオポリマー硬化体を製造する際に要求される一般的な条件を適宜選択すればよい。例えば、無機粉体に対する水の配合割合（水／無機粉体）は２０〜４０質量％とすればよく、２５〜３５質量％とすることが好適であり、２８質量％程度とすることがより好適である。また、水酸化ナトリウムの配合割合についても、特に限定されるものではなく、ジオポリマー硬化体を製造する際に要求される一般的な条件を適宜選択すればよい。例えば、水に対する水酸化ナトリウムの配合割合（水酸化ナトリウム／水）は２０〜６０質量％とすればよく、３０〜５０質量％とすることが好適であり、４８質量％程度とすることがより好適である。
【００２９】
本発明のジオポリマー硬化体の製造方法においては、アルカリ水溶液として、ケイ酸ナトリウム水溶液を用いることなく、水酸化ナトリウム水溶液を用いてジオポリマー硬化体を製造することができる。したがって、ケイ酸ナトリウム水溶液を用いる従来技術（特許文献１）のように、原料の練り混ぜを開始してから凝結するまでの時間が非常に短く、可使時間の確保が困難であるという問題は生じない。
【００３０】
骨材としては、コンクリートやモルタルに一般的に用いられる粗骨材（例えば砂利等）や細骨材（例えば砂等）等を適宜用いることができる。なお、骨材以外の原料に対する骨材の配合割合は、特に限定されるものではなく、例えばコンクリートやモルタルにおいて一般的に採用される条件を適宜選択すればよい。
【００３１】
練り混ぜ工程（Ｓ１）は、原料を練り鉢等の容器に投入し、二軸式ミキサー等の攪拌装置を用いて練り混ぜることにより行われる。なお、骨材については、コンクリートやモルタルを製造する場合と同様、他の原料（無機粉体及び水酸化ナトリウム水溶液）を練り混ぜてペーストとした後に投入することが好適である。
【００３２】
本発明のジオポリマー硬化体の製造方法においては、従来法（特許文献２）のように、練り上がり温度を一定の温度範囲（３５℃程度）にコントロールする必要がない。したがって、原料の事前加温や練り混ぜ中の加温を必要とせず、常温（例えば１０℃〜３０℃）で練り混ぜを実施することができる。しかも、原料の添加タイミングや添加速度のコントロールを必要とすることなく練り混ぜを実施することができる。つまり、無機粉体及び水酸化ナトリウム水溶液を練り鉢等の容器に投入してから練り混ぜを開始することができ、シリカフュームを練り混ぜ中に徐々に添加するような操作を必要としない。したがって、本発明のジオポリマー硬化体の製造方法は、従来法（特許文献２）と比較して、圧倒的に簡便性及び汎用性に優れた製造方法であるといえる。
【００３３】
練り混ぜ工程（Ｓ１）により得られた混練物は、型枠に打設され、次工程の前養生工程（Ｓ２）に供される。
【００３４】
前養生は、蒸気養生温度よりも低温で実施される。即ち、前養生温度は、例えば蒸気養生温度未満、好適には５０℃以下、より好適には４０℃以下、さらに好適には常温（１０℃〜３０℃）である。前養生を常温で実施する場合、加温手段を必要としないことから、本発明のジオポリマー硬化体の製造方法の簡便性及び汎用性をさらに向上させることができるとともに、加温手段の導入や加温手段の稼働による製造コストの上昇も生じない。
【００３５】
なお、前養生は、必ずしも一定温度で実施せずともよい。例えば、前養生を行う環境の温度が上記範囲で変動した場合であっても、前養生の効果は奏される。また、前養生の温度を上記範囲内で意図的に変動させることで、前養生の効果がさらに向上することもある。
【００３６】
前養生の時間については、本発明の効果が発揮される範囲であれば特に限定されるものではないが、例えば、６時間以上とすればよく、１２時間以上とすることが好適であり、２４時間以上とすることがより好適であり、４８時間以上とすることがさらに好適である。前養生の時間が短すぎる前養生を施すことによる強度増強効果が十分に奏されないことがある。なお、前養生の時間を４８時間よりもさらに長時間化することで、前養生の効果はいずれ飽和するものと考えられるものの、デメリットは特に生じない。したがって、前養生の時間を４８時間よりもさらに長時間化しても構わない。
【００３７】
なお、前養生は、混練物からの水分逸散を防ぎながら実施することが好ましい。例えば、打設面をシート等で覆うこと等によって、混練物からの水分逸散を防ぎながら前養生を実施することができる。
【００３８】
前養生工程（Ｓ２）が完了した後、型枠ごと、あるいは型枠から凝結した混練物を外して、次工程の蒸気養生工程（Ｓ３）に供される。
【００３９】
蒸気養生の条件については、特に限定されるものではなく、ジオポリマー硬化体の製造方法において採用される一般的な条件が採用される。例えば、最高温度８０℃で最高温度保持時間２４時間相当の蒸気養生条件を採用することができるが、これに限定されるものではない。
【００４０】
本発明の製造方法によれば、圧縮強度５０ＭＰａ以上、さらには６０ＭＰａ以上の高強度なジオポリマー硬化体を製造することができる。また、本発明の製造方法により得られるジオポリマー硬化体の空隙の主成分は、直径５０ｎｍ以下の空隙であり、空隙構造が極めて緻密である。さらに、本発明の製造方法により得られるジオポリマー硬化体は乾燥収縮率が極めて小さく、経時的な寸法変動が極めて起こり難いという優れた特性を有している。加えて、本発明の製造方法により得られるジオポリマー硬化体は、ジオポリマーの特徴である耐硫酸性や陽イオン交換能も兼ね備えている。
【００４１】
上述の形態は本発明の好適な形態の一例ではあるがこれに限定されるものではなく本発明の要旨を逸脱しない範囲において種々変形実施可能である。
【００４２】
例えば、上述の実施形態では、原料として、無機粉体、水酸化ナトリウム、水及び骨材を用いた場合を例に挙げて説明したが、原料の構成は必ずしもこれに限定されるものではない。例えば、本発明の効果を大きく阻害することのない範囲で、無機粉体、水酸化ナトリウム、水及び骨材以外の他の物質、例えば、水酸化ナトリウム代替としての水酸化カリウム、及び、減水剤等の各種添加材を原料に配合するようにしてもよい。
【００４３】
また、上述の実施形態では、無機粉体として、フライアッシュ及び高炉スラグ微粉末、又は、フライアッシュ、高炉スラグ微粉末及びシリカフュームを用いた場合を例に挙げて説明したが、無機粉体の構成は必ずしもこれらに限定されるものではない。例えば、本発明の効果を大きく阻害することのない範囲で、特定の元素成分を多く含む非晶質無機粉末、カオリン、及び下水汚泥焼却灰等をさらに含む無機粉体を用いるようにしてもよい。
【実施例】
【００４４】
以下に本発明の実施例を説明するが、本発明はこれら実施例に限られるものではない。
【００４５】
［実施例１］
各種条件にてジオポリマーモルタル硬化体を製造し、前養生の効果について検討した。なお、以降の説明では、ジオポリマーモルタル硬化体のことを単に硬化体と呼ぶこともある。
【００４６】
１．原料
無機粉体、水酸化ナトリウム水溶液、及び細骨材を用いた。
【００４７】
（１）無機粉体
フライアッシュ、高炉スラグ微粉末、及びシリカフュームを用いた。
【００４８】
（１−１）フライアッシュ
石炭火力発電所から発生した灰に一切手を加えていないフライアッシュ原粉（非ＪＩＳ品）を用いた。以降の説明では、このフライアッシュ原粉を「Ｆ」と略記することもある。
【００４９】
（１−２）高炉スラグ微粉末
ＪＩＳ  Ａ  ６２０６  高炉スラグ微粉末４０００適合品を用いた。以降の説明では、この高炉スラグ微粉末を「Ｂ」と略記することもある。
【００５０】
（１−３）シリカフューム
ＪＩＳ  Ａ  ６２０７適合品とした。以降の説明では、このシリカフュームを「Ｓ」と略記することもある。
【００５１】
表１に、本実施例において使用したフライアッシュ、高炉スラグ微粉末、及びシリカフュームの品質を示す。
【００５２】
【表１】
0006746302.tif 000002
【００５３】
（２）水酸化ナトリウム水溶液
純薬の水酸化ナトリウム（ＮａＯＨ）を、練混ぜ水としてのイオン交換水に溶解させて１２．１ｍｏｌ／Ｌ（ＮａＯＨ／水＝４８．４ｍａｓｓ％）の水酸化ナトリウム水溶液を調製した。
【００５４】
（３）細骨材
密度２．６４ｇ／ｃｍ３の細砂とした。
【００５５】
２．配合
表２に、本実施例において製造した硬化体の原料の配合条件を示す。
【００５６】
【表２】
0006746302.tif 000003
【００５７】
表２中、「無機粉体全体に対する各粉体の比」とは、無機粉体全体に対する各粉体（Ｆ、Ｓ、及びＢ）の置換率（内割質量比）である。
【００５８】
また、表２中の「ペースト」とは、細骨材以外の原料である無機粉体と水酸化ナトリウム水溶液を混合して得られるペーストのことである。
【００５９】
また、表２中の「水」とは、練混ぜ水としてのイオン交換水のことである。即ち、水酸化ナトリウム水溶液を構成する水のことである。
【００６０】
なお、以降の説明では、無機粉体の配合条件について、以下のように略記することがある。
・Ｆ    ：フライアッシュ原粉単味
・ＦＳ  ：フライアッシュ原粉＋シリカフューム
・ＦＢ  ：フライアッシュ原粉＋高炉スラグ微粉末
・ＦＢＳ：フライアッシュ原粉＋高炉スラグ微粉末＋シリカフューム
【００６１】
３．打設及び養生条件
無機粉体と水酸化ナトリウム水溶液とを練り鉢内に投入し、二軸式ミキサーによって１分間練り混ぜた後、細骨材（細砂）を加えてさらに３分間練り混ぜて混練物を得、これを振動締固めにより型枠に打設した。型枠に打設後、各種条件で養生を実施し、ジオポリマーモルタル硬化体を製造した。
【００６２】
本実施例において検討した養生条件を表３に示す。
【００６３】
【表３】
0006746302.tif 000004
【００６４】
前養生有り（前養生時間６ｈ〜）の場合には、混練物を型枠に打設し、ポリ塩化ビニル製のシートを打設面に密着させて前養生を行った後、脱型してから蒸気養生を実施した。
【００６５】
前養生無し（前養生時間０ｈ）の場合には、混練物を型枠に打設した直後に蒸気養生を実施した。
【００６６】
前養生は、相対湿度６０％の恒温恒湿槽内にて、表３に示す温度及び時間で実施した。
【００６７】
蒸気養生条件は、最高温度８０℃、最高温度保持時間２４時間相当とした。
【００６８】
４．測定項目
（１）圧縮強度及び曲げ強度
圧縮強度試験では円柱硬化体（φ５ｘ１０ｃｍ）を、曲げ強度試験では角柱硬化体（４ｘ４ｘ１６ｃｍ）を用いた。試験は同一条件にて製造した硬化体２本について実施し、平均値を用いた。
【００６９】
（２）空隙率及び空隙径分布
空隙径分布の測定は、水銀圧入式ポロシメーターを用いて行った。蒸気養生終了後の角柱硬化体を粗砕して得た５ｍｍ角程度の試料をアセトン浸漬した後、Ｄ−Ｄｒｙ法により乾燥させ、１．５ｇ程度の試料を用いて測定を行った。空隙径の測定範囲は、直径３ｎｍ〜１５０μｍとした。
【００７０】
（３）乾燥収縮性状
「ＪＩＳ  Ａ  １１２９  モルタル及びコンクリートの長さ変化測定方法」に準拠し、角柱硬化体（４ｘ４ｘ１６ｃｍ）を温度２０℃で相対湿度６０％の恒温恒湿槽内に静置し、所定の日数毎に長さ及び質量を測定した。
（４）硫酸浸漬
円柱硬化体（φ５ｘ１０ｃｍ）の全体を、５ｍａｓｓ％硫酸水溶液に浸漬させ、所定の浸漬日数毎に、質量、直径、硫酸浸透深さ、及び圧縮強度を測定した。
【００７１】
（５）陽イオン交換容量
「ＪＩＳ  Ｋ  １４７８  人工ゼオライトの陽イオン交換容量（ＣＥＣ）測定方法」に準拠し、陽イオン交換容量の測定を行った。
【００７２】
５．試験結果
（１）無機粉体の配合条件及び前養生の有無が強度及び空隙率に及ぼす影響
図２及び図３に、各種硬化体の圧縮強度及び曲げ強度を、無機粉体の配合条件（即ち、Ｆ、ＦＳ、ＦＢ、ＦＢＳ）及び前養生の有無（０ｈ又は２４ｈ）により区別して示す。
【００７３】
まず、無機粉体の配合条件が強度に及ぼす影響について検討する。前養生無し（０ｈ）の条件について、無機粉体の配合条件毎の強度の差異に着目すると、Ｆ及びＦＳよりもＦＢの方が著しく高い圧縮強度及び曲げ強度を示すことが明らかとなった。そして、ＦＢＳについては、さらに高い圧縮強度及び曲げ強度を示すことが明らかとなった。前養生有り（２４ｈ）の条件についても、同様の傾向が見られた。
【００７４】
次に、前養生が強度に及ぼす影響について検討する。Ｆ及びＦＳについては、圧縮強度及び曲げ強度の両者ともに、前養生の有無による有意な強度変化は見られなかった。これに対し、高炉スラグ微粉末を混和した系（ＦＢ及びＦＢＳ）については、前養生を施すことによって、前養生を施さない場合よりも１．３〜１．６倍程度の顕著な強度増進が生じることが明らかとなった。
【００７５】
以上の検討結果から、フライアッシュ原粉に高炉スラグ微粉末を混和する配合条件（ＦＢ）とすることで顕著な強度増進効果が奏され、さらにシリカフュームを混和する配合条件（ＦＢＳ）とすることでさらに顕著な強度増進効果が奏されることが明らかとなった。また、フライアッシュ原粉に高炉スラグ微粉末を混和した系（ＦＢ及びＦＢＳ）に対して前養生を施すことで顕著な強度増進効果が奏されることが明らかとなった。そして、これらの強度増進効果が相俟って、フライアッシュ原粉に高炉スラグ微粉末を混和する配合条件（ＦＢ）において前養生を施すことで高強度の硬化体を製造することができ、フライアッシュ原粉に高炉スラグ微粉末とシリカフュームを混和する配合条件（ＦＢＳ）において前養生を施すことでさらに高強度の硬化体を製造することができることが明らかとなった。
【００７６】
ここで、参考データとして、フライアッシュ原粉単味配合条件（Ｆ）について、フライアッシュ原粉に代えて、フライアッシュをＪＩＳ  Ａ  ６２０１  Ｉ種品を用い、上記と同様に前養生が圧縮強度に及ぼす影響について検討した結果を図４に示す。フライアッシュとしてＪＩＳ  Ｉ種品を用いた場合であっても、フライアッシュ単味配合条件では十分な圧縮強度が確保できず、前養生を施すことによる強度増進効果も奏されないことが明らかとなった。
【００７７】
次に、図２及び図３において強度を比較検討した硬化体について、全空隙率の圧縮強度の関係を検討した結果を図５に示す。
【００７８】
全空隙率と圧縮強度は全体として良好な相関を示した。このことから、無機粉体の配合条件による圧縮強度の差異は、空隙率の差異に起因するものと推察された。
【００７９】
また、フライアッシュ原粉に高炉スラグ微粉末を混和した系（ＦＢ及びＦＢＳ）では、前養生を施すことにより空隙率の低下が生じることが明らかとなった。このことから、前養生を施すことによる強度増進効果は、空隙率の低減により奏されるものと推察された。
【００８０】
（２）前養生条件の相違が強度及び空隙率に及ぼす影響
フライアッシュ原粉と高炉スラグ微粉末とシリカフュームを配合した条件（ＦＢＳ）について、前養生条件を変化させて製造した硬化体の圧縮強度と前養生時間の関係を、前養生温度毎に示した結果を図６に示す。
【００８１】
前養生温度を１０℃、２０℃、及び３０℃としたいずれの場合においても、前養生時間の延長により圧縮強度が増進することが明らかとなった。詳細には、前養生無し（０ｈ）における圧縮強度を基準とすると、前養生時間６時間において約１０％、１２時間において１０〜２０％、２４時間で２０〜３０％、４８時間で３０〜５０％の強度増進効果が認められた。
【００８２】
より詳細には、前養生時間と強度の関係は前養生温度毎に異なっており、前養生時間１２時間までは２０℃、前養生時間２４時間では１０℃、前養生時間４８時間では３０℃で前養生した硬化体がそれぞれ最も高い強度を示した。
【００８３】
また、前養生温度を３０℃とした場合には、前養生時間を２４時間から４８時間に延長することで、大きな強度増進効果が認められた。
【００８４】
なお、これらの結果を考慮すると、前養生温度を蒸気養生温度（８０℃）未満の範囲で３０℃よりも高めたり、前養生時間をさらに延長したりすることで、さらなる強度増進効果が期待できるものと推察される。
【００８５】
次に、フライアッシュ原粉と高炉スラグ微粉末とシリカフュームを配合した条件（ＦＢＳ）について、前養生条件を変化させて製造した硬化体の全空隙率と前養生時間の関係を、前養生温度毎に示した結果を図７に示す。
【００８６】
全空隙率は、前養生時間の延長により低下する傾向を示すことが明らかとなった。
【００８７】
次に、フライアッシュ原粉と高炉スラグ微粉末とシリカフュームを配合した条件（ＦＢＳ）について、前養生条件を変化させて製造した硬化体の圧縮強度と全空隙率の関係を検討した結果を図８に示す。
【００８８】
全空隙率と圧縮強度は全体として良好な相関を示した。このことから、前養生温度及び時間による圧縮強度の変化は、空隙率の変化に起因するものと推察された。
【００８９】
（３）無機粉体の配合条件及び前養生の有無が空隙構造に及ぼす影響
図９に、各種硬化体の空隙直径に対する積算空隙量を、無機粉体の配合条件及び前養生の有無（０ｈ又は２４ｈ）により区別して示す。
【００９０】
Ｆ及びＦＳでは、前養生を施すことにより空隙量が増加する傾向が見られた。一方、高炉スラグ微粉末を混和した系（ＦＢ及びＦＢＳ）では、高炉スラグ微粉末を混和していない系（Ｆ及びＦＳ）と比較して、より微細な空隙が多く分布している傾向が見られた。
【００９１】
次に、空隙径分布をより詳細に検討するために、図９の積算空隙率をＬＯＧ微分空隙量に変換した結果を図１０に示す。
【００９２】
まず、前養生無しの硬化体について検討する。Ｆ及びＦＳでは、微分空隙量の最も大きなピークは空隙直径５００ｎｍ〜７００ｎｍに存在していた。これに対し、ＦＢでは、微分空隙量の最も大きなピークは空隙直径１５ｎｍ付近に存在し、ＦＢＳでは空隙直径１０ｎｍ以下と１５０ｎｍ付近に存在していた。これらの結果から、高炉スラグ微粉末を混和した系（ＦＢ及びＦＢＳ）で製造した硬化体においては、高炉スラグ微粉末を混和していない系（Ｆ及びＦＳ）で製造した硬化体と比較して、空隙径が大幅に縮小することが明らかとなった。
【００９３】
次に、前養生を施した硬化体について検討する。Ｆ及びＦＳについては、強度の場合と同様、前養生を施すことによる空隙径分布の有意な変化は見られないことが明らかとなった。これとは対照的に、高炉スラグ微粉末を混和した系（ＦＢ及びＦＢＳ）については、前養生を施すことにより空隙径が小さくなっていることから、空隙構造が緻密化していることがわかる。特に、ＦＢＳの変化は大きく、前養生を施すことにより、前養生無しの場合において見られた空隙直径約１５０ｎｍをピークとする空隙分布が大幅に減少し、空隙直径５０ｎｍ以下、特に空隙直径２０ｎｍ以下の極微細な空隙分布の増大が生じており、全体として非常に顕著な空隙構造の緻密化が認められた。
【００９４】
（４）前養生条件の相違が空隙構造に及ぼす影響
フライアッシュ原粉と高炉スラグ微粉末とシリカフュームを配合した条件（ＦＢＳ）について、前養生条件を変化させて製造した硬化体の空隙直径に対する積算空隙量を、前養生温度毎に示した結果を図１１に示す。
【００９５】
また、図１１の積算空隙率をＬＯＧ微分空隙量に変換した結果を図１２に示す。
【００９６】
前養生温度を１０℃、２０℃、及び３０℃としたいずれの場合においても、前養生時間の延長により空隙構造の緻密化が認められた。特に、前養生時間の延長により、空隙直径約１５０ｎｍをピークとする空隙分布の減少と、空隙直径２０ｎｍ以下の極微細な空隙分布の増大が認められた。
【００９７】
ここで、原料である無機粉体の粒径は、フライアッシュ原粉及び高炉スラグ微粉末については１〜７０ｎｍ程度、シリカフュームについては１００〜５００ｎｍ程度であることから、これらの粒子間に存在する空隙の直径は、幾何学的には無機粉体の粒径と同程度のサイズオーダーになるものと考えられる。したがって、空隙直径２０ｎｍ以下の極微細な空隙の大半は、養生の過程で生成した生成物間及び生成物内部に存在する空隙であると推察される。
【００９８】
（５）無機粉体の配合条件及び前養生の有無が乾燥収縮性状に及ぼす影響
図１３に、各種硬化体の長さ変化率（乾燥収縮量）の経時変化を示す。また、図１４に、各種硬化体の質量変化率の経時変化を示す。
【００９９】
高炉スラグ微粉末を混和した系であるＦＢＳについては、高炉スラグ微粉末を混和していない系（Ｆ及びＦＳ）と比較して、長さ変化率（乾燥収縮量）及び質量変化率が低減することが明らかとなった。
【０１００】
また、ＦＢＳについては、前養生を施すことにより、４０％もの長さ変化率（乾燥収縮量）の低減が認められた。
【０１０１】
ここで、ＦＢＳについては、前養生を施すことによる質量変化率の低減が認められたことから、前養生を施すことにより乾燥による逸散水量が少なくなっていることがわかった。このため、乾燥収縮量が低減したものと推察される。なお、乾燥による逸散水量の低減が生じた原因は、空隙構造の緻密化によるものと推察される。
【０１０２】
（６）前養生の有無が耐硫酸性に及ぼす影響
フライアッシュ原粉と高炉スラグ微粉末とシリカフュームを配合した条件（ＦＢＳ）について、前養生の有無による硬化体の耐硫酸性を検討した結果を図１５に示す。図１５（ａ）は硫酸浸漬期間と質量変化率の関係を示し、（ｂ）は硫酸浸漬期間と直径変化率の関係を示し、（ｃ）は硫酸浸漬期間と硫酸浸漬深さの関係を示し、（ｄ）は硫酸浸漬期間と圧縮強度の関係を示している。また、図１５には、参考データとして高炉セメントＢ種使用モルタル硬化体（以下、「ＢＢ」と呼ぶこともある）の試験結果も掲載した。
【０１０３】
図１５（ａ）に示す結果から、ＢＢでは硫酸に浸漬することで質量が急激に増大するのに対し、ＦＢＳでは前養生の有無に依らず殆ど質量が変化しないことが明らかとなった。
【０１０４】
また、図１５（ｂ）に示す結果から、ＢＢでは硫酸に浸漬することで激しく膨張するのに対し、ＦＢＳでは前養生の有無に依らず殆ど膨張しないことが明らかとなった。
【０１０５】
さらに、図１５（ｃ）に示す結果から、硫酸浸漬２８日目におけるＦＢＳの硫酸浸透深さは、ＢＢの２／３以下の値であり、ＦＢＳは硫酸浸透抵抗性に優れることが明らかとなった。前養生の有無による差については、若干ではあるが前養生を施した硬化体の硫酸浸透深さが小さかった。
【０１０６】
また、図１５（ｄ）に示す結果から、硫酸浸漬２８日目において、ＢＢは初期強度の約１／３まで強度低下が生じているのに対し、ＦＢＳでは殆ど強度低下が見られなかった。
【０１０７】
以上の結果から、フライアッシュ原粉と高炉スラグ微粉末とシリカフュームを配合した条件（ＦＢＳ）で製造した硬化体は、優れた耐硫酸性を有することが明らかとなった。
【０１０８】
また、前養生の有無による硬化体の耐硫酸性の差異は殆ど見られなかったことから、前養生を行ったとしても硬化体の耐硫酸性を低下させることなく、セメント系硬化体と比較して優れた耐硫酸性を維持しながらも、硬化体の強度及び乾燥収縮性状を向上させることが可能であることが明らかとなった。
【０１０９】
（７）前養生の有無が陽イオン交換容量に及ぼす影響
フライアッシュ原粉と高炉スラグ微粉末とシリカフュームを配合した条件（ＦＢＳ）について、前養生の有無による硬化体の陽イオン交換容量（ＣＥＣ）の変化を検討した結果を図１６に示す。また、図１６には、参考データとしてセメント系硬化体の一般的な陽イオン交換容量値も掲載した。
【０１１０】
フライアッシュ原粉と高炉スラグ微粉末とシリカフュームを配合した条件（ＦＢＳ）で製造した硬化体は、セメント系硬化体と比較して圧倒的に優れた陽イオン交換能を示すことが明らかとなった。また、前養生の有無による陽イオン交換容量の変化は殆どみられなかった。したがって、前養生を行ったとしても硬化体の陽イオン交換能を殆ど低下させることなく、セメント系硬化体と比較して優れた陽イオン交換能を維持しながらも、硬化体の強度及び乾燥収縮性状を向上させることが可能であることが明らかとなった。
【０１１１】
［実施例２］
実施例１のフライアッシュ原粉と高炉スラグ微粉末とシリカフュームを配合した条件（ＦＢＳ）について、高炉スラグ微粉末の置換率を異ならせて、前養生の有無による硬化体の圧縮強度及び曲げ強度の変化について実施例１と同様の手法で検討した。
【０１１２】
実施例２で検討した配合を表４に示す。なお、表４中における「ＦＢＳ−Ｂ２５」は、実施例１のＦＢＳと同一の配合である。
【０１１３】
【表４】
0006746302.tif 000005
【０１１４】
高炉スラグ微粉末置換率と圧縮強度の関係を図１７に示し、高炉スラグ微粉末置換率と曲げ強度の関係を図１８に示す。
【０１１５】
高炉スラグ微粉末置換率の増大に伴い、両強度とも増大する傾向が認められた。また、高炉スラグ微粉末置換率２５％で前養生（２４ｈ）を施した場合の硬化体の強度は、高炉スラグ微粉末置換率４０％で前養生無し（０ｈ）の場合の硬化体の強度と同程度であった。
【０１１６】
一方で、前養生が強度に及ぼす影響度、即ち前養生無し（０ｈ）と前養生有り（２４ｈ）の強度差は、圧縮強度と曲げ強度で異なっていた。高炉スラグ微粉末置換率と前養生の有無が強度に及ぼす影響について詳細に評価するために、前養生無し（０ｈ）に対する前養生有り（２４ｈ）の強度の比（前養生有りの場合の強度／前養生無しの場合の強度）を求めた。圧縮強度比及び曲げ強度比と高炉スラグ微粉末置換率との関係を図１９に示す。
【０１１７】
図１９においては、縦軸の値が大きいほど、前養生有りの場合の強度増進効果が大きいことになる。圧縮強度については、高炉スラグ微粉末置換率が増大するにつれて前養生による強度増進効果が低減する一方、曲げ強度については高炉スラグ微粉末置換率が増大するにつれて前養生による強度増進効果が顕著になることが明らかとなった。
【０１１８】
また、高炉スラグ微粉末置換率２５％付近において、圧縮強度及び曲げ強度ともに１．３倍程度の強度増進を示したことから、圧縮強度及び曲げ強度の両者について、前養生を施すことによる強度増進効果が最大限に得られる高炉スラグ微粉末の置換率は２５％程度であると推察される。
【０１１９】
［実施例３］
使用するフライアッシュを実施例１とは異ならせて、前養生の有無による硬化体の圧縮強度及び曲げ強度の変化について実施例１と同様の手法で検討した。
【０１２０】
表５に、本実施例において使用したフライアッシュの品質を示す。
【０１２１】
【表５】
0006746302.tif 000006
【０１２２】
フライアッシュ原粉Ｂは、実施例１及び２において使用したフライアッシュ原粉よりもさらに粒子が粗い非ＪＩＳ品である。また、フライアッシュＩ種の密度及び比表面積は文献値（文献：山口ら：フライアッシュを少量混合した普通ポルトランドセメントを用いたコンクリートの性能に関する研究、セメント・コンクリート論文集、Ｖｏｌ．６６、ｐｐ．２８７−２９４、２０１２）である。
【０１２３】
無機粉体の配合条件は、実施例１のＦＢＳと同様とし、前養生無し（０ｈ）又は前養生有り（２４ｈ）の条件で硬化体を製造した。
【０１２４】
本実施例で製造した各種硬化体の圧縮強度及び曲げ強度を、フライアッシュの種類と前養生の有無により区別して示した結果を図２０及び図２１に示す。なお、図２０及び図２１には、実施例１においてフライアッシュ原粉を用いて製造した硬化体の圧縮強度及び曲げ強度も掲載した。図２０及び図２１中、実施例１において使用したフライアッシュ原粉は「原Ａ」と表示した。また、フライアッシュ原粉Ｂについては「原Ｂ」と表示し、フライアッシュＩ種については「Ｉ種」と表示した。
【０１２５】
フライアッシュＩ種を用いて製造した硬化体は、フライアッシュ原粉を用いて製造した硬化体よりも高い強度を示した。また、フライアッシュの品質に依らず、前養生による強度増進効果が認められた。
【０１２６】
以上の結果から、フライアッシュの品質に依らずに、前養生を施すことによる強度増進効果が奏されることが明らかとなった。
【産業上の利用可能性】
【０１２７】
本発明の製造方法により得られるジオポリマー硬化体は、歩車道分離ブロック等の各種ブロック、電柱、カルバートといった既存の一般プレキャストコンクリート製品と同様の蒸気養生装置及び施設において製造することが可能であり、一般的なプレキャストコンクリート製品全般への利用可能性を有している。また、優れた耐酸性を有することから、微生物の活動に由来し生じる硫酸による劣化が問題となる下水道資材、酸性温泉水による酸劣化が問題となる温泉地における建設資材（Ｕ字溝や護岸ブロック等）としての利用可能性を有している。さらに、優れた陽イオン交換能を有することから、水環境中における悪臭の一要因であるアンモニウムイオン等を吸着する環境浄化材用途としての利用可能性を有している。
【図１】
0006746302.tif 000007
【図２】
0006746302.tif 000008
【図３】
0006746302.tif 000009
【図４】
0006746302.tif 000010
【図５】
0006746302.tif 000011
【図６】
0006746302.tif 000012
【図７】
0006746302.tif 000013
【図８】
0006746302.tif 000014
【図９】
0006746302.tif 000015
【図１０】
0006746302.tif 000016
【図１１】
0006746302.tif 000017
【図１２】
0006746302.tif 000018
【図１３】
0006746302.tif 000019
【図１４】
0006746302.tif 000020
【図１５】
0006746302.tif 000021
【図１６】
0006746302.tif 000022
【図１７】
0006746302.tif 000023
【図１８】
0006746302.tif 000024
【図１９】
0006746302.tif 000025
【図２０】
0006746302.tif 000026
【図２１】
0006746302.tif 000027